(57)【要約】  ワイヤストランド（１０）は複数のワイヤ（１２、１６、２０）を含む。ワイヤは、中央の主ワイヤ（１２）と、主ワイヤの周囲に配置された第１層（１４）のワイヤ（１６）と、第１層の周囲に配置された第２層（１８）のワイヤ（２０）とを含む。主ワイヤは少なくとも０．３ｗｔ％の炭素含有量を有する鋼で形成されている。第１層の各々のワイヤは主ワイヤの炭素含有量より少ない炭素含有量を有する鋼で形成されている。第２層の各々のワイヤは、第１層のワイヤの炭素含有量より大きい、またはそれと同じ炭素含有量を有する鋼で形成されている。【選択図】  なし
2015512001.tif 000002
【特許請求の範囲】
【請求項１】
複数のワイヤを含み、前記ワイヤは、少なくとも０．３ｗｔ％の炭素含有量を有する鋼で形成された中央の主ワイヤと、前記主ワイヤの周囲に配置された第１層のワイヤであって、前記第１層の各々のワイヤが前記主ワイヤの炭素含有量より少ない炭素含有量を有する鋼で形成された第１層のワイヤと、前記第１層の周囲に配置された第２層のワイヤとを含むワイヤストランド。
【請求項２】
前記第２層の各々のワイヤは、前記第１層のワイヤの炭素含有量と実質的に同じ、またはそれより大きい炭素含有量を有する鋼で形成されている請求項１に記載のワイヤストランド。
【請求項３】
各々の層における少なくともいくつかのワイヤが、同じ層の少なくとも１つのワイヤを形成している鋼の炭素含有量と異なる炭素含有量を有する鋼で形成されている請求項１または２に記載のワイヤストランド。
【請求項４】
各々の層におけるワイヤは、同じ層における他のワイヤを形成している鋼の炭素含有量と実質的に同じ炭素含有量を有する鋼で形成されている請求項１または２に記載のワイヤストランド。
【請求項５】
前記主ワイヤは実質的に０．３ｗｔ％から実質的に０．６ｗｔ％までの範囲の炭素含有量を有する鋼で形成されている請求項１から４のいずれかに記載のワイヤストランド。
【請求項６】
前記主ワイヤは実質的に０．３５ｗｔ％から実質的に０．６ｗｔ％までの範囲の炭素含有量を有する鋼で形成されている請求項１から５のいずれかに記載のワイヤストランド。
【請求項７】
前記主ワイヤは実質的に０．４ｗｔ％から実質的に０．６ｗｔ％までの範囲の炭素含有量を有する鋼で形成されている請求項１から６のいずれかに記載のワイヤストランド。
【請求項８】
前記主ワイヤは実質的に０．４５ｗｔ％から実質的に０．５５ｗｔ％までの範囲の炭素含有量を有する請求項１から７のいずれかに記載のワイヤストランド。
【請求項９】
前記主ワイヤは実質的に０．３５ｗｔ％から実質的に０．４ｗｔ％までの範囲の炭素含有量を有する請求項１から６のいずれかに記載のワイヤストランド。
【請求項１０】
前記第１層は実質的に０．０３ｗｔ％から実質的に０．３ｗｔ％までの範囲の炭素含有量を有する鋼で形成された複数のワイヤを含む請求項１から９のいずれかに記載のワイヤストランド。
【請求項１１】
前記第１層は実質的に０．０３ｗｔ％から実質的に０．１５ｗｔ％までの範囲の炭素含有量を有する鋼で形成された複数のワイヤを含む請求項１から１０のいずれかに記載のワイヤストランド。
【請求項１２】
前記第１層はより望ましくは実質的に０．０３ｗｔ％から実質的に０．０８ｗｔ％までの範囲の炭素含有量を有する鋼で形成された複数のワイヤを含む請求項１から１１のいずれかに記載のワイヤストランド。
【請求項１３】
前記第１層は実質的に０．０６ｗｔ％の炭素含有量を有する鋼で形成された複数のワイヤを含む請求項１から１２のいずれかに記載のワイヤストランド。
【請求項１４】
前記第１層は実質的に０．０５ｗｔ％から実質的に０．２ｗｔ％までの範囲の炭素含有量を有する鋼で形成された複数のワイヤを含む請求項１から１０のいずれかに記載のワイヤストランド。
【請求項１５】
前記第１層は実質的に０．１５ｗｔ％から実質的に０．２ｗｔ％までの範囲の炭素含有量を有する鋼で形成された複数のワイヤを含む請求項１から１０または１４のいずれかに記載のワイヤストランド。
【請求項１６】
前記第１層は実質的に０．１６ｗｔ％から実質的に０．２ｗｔ％までの範囲の炭素含有量を有する鋼で形成された複数のワイヤを含む請求項１から１０、１４または１５のいずれかに記載のワイヤストランド。
【請求項１７】
前記第１層は実質的に０．１８ｗｔ％の炭素含有量を有する鋼で形成された複数のワイヤを含む請求項１から１０、１４、１５または１６のいずれかに記載のワイヤストランド。
【請求項１８】
前記第２層は実質的に０．０３ｗｔ％から実質的に０．３ｗｔ％までの範囲の炭素含有量を有する鋼で形成された複数のワイヤを含む請求項１から１７のいずれかに記載のワイヤストランド。
【請求項１９】
前記第２層は実質的に０．０５ｗｔ％から実質的に０．２ｗｔ％までの範囲の炭素含有量を有する鋼で形成された複数のワイヤを含む請求項１から１８のいずれかに記載のワイヤストランド。
【請求項２０】
前記第２層は実質的に０．１５ｗｔ％から実質的に０．２ｗｔ％までの範囲の炭素含有量を有する鋼で形成された複数のワイヤを含む請求項１から１９のいずれかに記載のワイヤストランド。
【請求項２１】
前記第２層は実質的に０．１６ｗｔ％から実質的に０．２ｗｔ％までの範囲の炭素含有量を有する鋼で形成された複数のワイヤを含む請求項１から２０のいずれかに記載のワイヤストランド。
【請求項２２】
前記第２層は実質的に０．１８ｗｔ％の炭素含有量を有する鋼で形成された複数のワイヤを含む請求項１から２１のいずれかに記載のワイヤストランド。
【請求項２３】
前記第２層は実質的に０．４ｗｔ％から実質的に０．８ｗｔ％までの範囲の炭素含有量を有する鋼で形成された複数のワイヤを含む請求項１から１７のいずれかに記載のワイヤストランド。
【請求項２４】
前記第２層は実質的に０．４５ｗｔ％から実質的に０．７５ｗｔ％までの範囲の炭素含有量を有する鋼で形成された複数のワイヤを含む請求項１から１７または２３のいずれかに記載のワイヤストランド。
【請求項２５】
前記第２層は実質的に０．５ｗｔ％から実質的に０．７ｗｔ％までの範囲の炭素含有量を有する鋼で形成された複数のワイヤを含む請求項１から１７、２３または２４のいずれかに記載のワイヤストランド。
【請求項２６】
前記第２層は実質的に０．５５ｗｔ％から実質的に０．６５ｗｔ％までの範囲の炭素含有量を有する鋼で形成された複数のワイヤを含む請求項１から１７、２３、２４または２５のいずれかに記載のワイヤストランド。
【請求項２７】
前記第２層は実質的に０．４５ｗｔ％から実質的に０．５５ｗｔ％までの範囲の炭素含有量を有する鋼で形成された複数のワイヤを含む請求項１から１７、２３または２４のいずれかに記載のワイヤストランド。
【請求項２８】
１×７のワイヤストランド、１×１９のワイヤストランドまたは１×３７のワイヤストランドである請求項１から２７のいずれかに記載のワイヤストランド。
【請求項２９】
前記第１層のワイヤを形成している鋼の炭素含有量は、前記第１層のすべてのワイヤについて実質的に同じである請求項１から２８のいずれかに記載のワイヤストランド。
【請求項３０】
前記第２層のワイヤを形成している鋼の炭素含有量は、前記第２層のすべてのワイヤについて実質的に同じである請求項１から２９のいずれかに記載のワイヤストランド。
【請求項３１】
前記主ワイヤは実質的に０．２ｍｍから実質的に２．０３ｍｍまでの範囲の直径を有する請求項１から３０のいずれかに記載のワイヤストランド。
【請求項３２】
前記主ワイヤは実質的に０．２ｍｍから実質的に２ｍｍまでの範囲の直径を有する請求項１から３１のいずれかに記載のワイヤストランド。
【請求項３３】
前記主ワイヤの引張強度が実質的に１，６５０Ｎ／ｍｍ2ないし実質的に１，９５０Ｎ／ｍｍ2である請求項１から３２のいずれかに記載のワイヤストランド。
【請求項３４】
前記第１層の各々のワイヤは実質的に０．２ｍｍから実質的に２ｍｍまでの範囲の直径を有する請求項１から３３のいずれかに記載のワイヤストランド。
【請求項３５】
前記第１層の各々のワイヤの引張強度が実質的に９５０Ｎ／ｍｍ2ないし実質的に１，６００Ｎ／ｍｍ2である請求項１から３４のいずれかに記載のワイヤストランド。
【請求項３６】
前記第１層の各々のワイヤの引張強度が実質的に９５０Ｎ／ｍｍ2ないし実質的に１，２５０Ｎ／ｍｍ2である請求項１から３５のいずれかに記載のワイヤストランド。
【請求項３７】
前記第１層の各々のワイヤの引張強度が実質的に１３００Ｎ／ｍｍ2ないし実質的に１，６００Ｎ／ｍｍ2である請求項１から３５のいずれかに記載のワイヤストランド。
【請求項３８】
前記第２層の各々のワイヤは実質的に０．２ｍｍから実質的に２ｍｍまでの範囲の直径を有する請求項１から３７のいずれかに記載のワイヤストランド。
【請求項３９】
前記第２層の各々のワイヤの引張強度が実質的に９５０Ｎ／ｍｍ2ないし実質的に１，６００Ｎ／ｍｍ2である請求項１から３８のいずれかに記載のワイヤストランド。
【請求項４０】
前記第２層の各々のワイヤの引張強度が実質的に９５０Ｎ／ｍｍ2ないし実質的に１，２５０Ｎ／ｍｍ2である請求項１から３９のいずれかに記載のワイヤストランド。
【請求項４１】
前記第２層の各々のワイヤの引張強度が実質的に１３００Ｎ／ｍｍ2ないし実質的に１，６００Ｎ／ｍｍ2である請求項１から３８のいずれかに記載のワイヤストランド。
【請求項４２】
前記ワイヤストランドのワイヤの１つ、いくつかまたは各々が亜鉛または亜鉛アルミニウムでメッキされている請求項１から４１のいずれかに記載のワイヤストランド。
【請求項４３】
前記ワイヤの１つ、いくつかまたは各々がプラスチック材料でコーティングされている請求項１から４２のいずれかに記載のワイヤストランド。
【請求項４４】
前記プラスチック材料でコーティングされた前記第２層のうち１つのワイヤが、前記ワイヤストランドの起点を使用者に特定させるインジケーターを与える請求項４３に記載のワイヤストランド。
【請求項４５】
添付の図面を参照して実質的に明細書に記載されているワイヤストランド。
【発明の詳細な説明】
【発明の概要】
【０００１】
本発明はワイヤストランドに関する。
【０００２】
１×７、１×１９または１×３７のワイヤを含む公知のワイヤストランドは硬すぎてアンカーポイントの周囲に固定できない。他の種類のワイヤストランドは必要な柔軟性を与えることができるが、要求される強度を欠いている。
【０００３】
本発明の一態様によれば、複数のワイヤを含み、前記ワイヤは、中央の主ワイヤと、主ワイヤの周囲に配置された少なくとも１つの層のワイヤとを含み、少なくとも１つのワイヤの組成が他のワイヤの組成と異なるワイヤストランドが提供される。
【０００４】
本発明の別の態様によれば、複数のワイヤを含み、前記ワイヤは、少なくとも０．３ｗｔ％の炭素含有量を有する鋼で形成された中央の主ワイヤと、前記主ワイヤの周囲に配置された第１層のワイヤであって、前記第１層の各々のワイヤが前記主ワイヤの炭素含有量より少ない炭素含有量を有する鋼で形成された第１層と、前記第１層の周囲に配置された第２層のワイヤであって、前記第２層の各々のワイヤが前記第１層のワイヤの炭素含有量と実質的に同じ、またはそれより大きい炭素含有量を有する鋼で形成された第２層とを含むワイヤストランドが提供される。
【０００５】
本明細書に記載した実施形態において、ワイヤは炭素を含有する鋼で形成されており、少なくとも１つのワイヤを形成している鋼の炭素含有量は、他のワイヤを形成している鋼の炭素含有量と異なる。本明細書に記載した実施形態において、異なる炭素含有量を有する鋼で形成されたワイヤは有利である。これは、こうして形成されたワイヤストランドに望ましい特性をもたせることを可能にするためである。
【０００６】
各々の層のワイヤを、実質的に０．０３ｗｔ％から実質的に０．８ｗｔ％まで、望ましくは実質的に０．０３ｗｔ％から実質的に０．６ｗｔ％までの範囲の炭素含有量を有する鋼で形成してもよい。
【０００７】
少なくとも１つのワイヤを、実質的に０．３ｗｔ％から実質的に０．８ｗｔ％までの、望ましくは０．３５ｗｔ％から０．６ｗｔ％までの範囲の、より望ましくは０．４ｗｔ％から０．６ｗｔ％までの範囲の炭素含有量を有する鋼で形成してもよい。少なくとも１つのワイヤを、実質的に０．０３ｗｔ％から実質的に０．３ｗｔの範囲の炭素含有量を有する鋼で形成してもよい。
【０００８】
少なくとも１つのワイヤを、実質的に０．１５ｗｔ％から実質的に０．３ｗｔ％までの範囲の炭素含有量を有する鋼で形成してもよい。少なくとも１つのワイヤを、実質的に０．０３ｗｔ％から実質的に０．１５ｗｔ％まで、望ましくは実質的に０．０５ｗｔ％から実質的に０．１５ｗｔ％までの範囲の炭素含有量を有する鋼で形成してもよい。
【０００９】
ワイヤを鋼で形成してもよい。一実施形態においては、その（または各々の）層の少なくともいくつかのワイヤを、同じ層の少なくとも１つのワイヤを形成している鋼の炭素含有量と異なる炭素含有量を有する鋼で形成してもよい。別の実施形態においては、その（または各々の）層のワイヤを、同じ層のワイヤを形成している鋼の炭素含有量と実質的に同じ炭素含有量を有する鋼で形成してもよい。
【００１０】
その（または各々の）層のワイヤは、その（または各々の）他の層のワイヤを形成している、または主ワイヤを形成している鋼とは異なる炭素含有量を有する鋼で形成してもよい。本明細書に記載した好ましい実施形態においては、マルチ炭素鋼で形成されたワイヤストランドを提供する。
【００１１】
少なくとも１つのワイヤは、ワイヤストランドの他のワイヤの少なくともいくつか、好ましくはすべてよりも硬い、補強ワイヤを含んでいてもよい。その（または各々の）他の層はワイヤストランドに支持および／または柔軟性を与えてもよい。
【００１２】
少なくとも１つのワイヤ、たとえば主ワイヤを、実質的に０．３ｗｔ％から実質的に０．６ｗｔ％までの範囲の、望ましくは実質的に０．３５ｗｔ％から実質的に０．６ｗｔ％までの範囲の、より望ましくは実質的に０．４ｗｔ％から実質的に０．６ｗｔ％までの範囲の炭素含有量を有する鋼で形成してもよい。いくつかの実施形態において、少なくとも１つのワイヤ、たとえば主ワイヤは、実質的に０．４５ｗｔ％から実質的に０．５５ｗｔ％までの範囲の炭素含有量を有していてもよい。他の実施形態において、少なくとも１つのワイヤ、たとえば主ワイヤは、実質的に０．３５ｗｔ％から実質的に０．４ｗｔ％までの範囲の炭素含有量を有していてもよい。
【００１３】
主ワイヤを実質的に０．４ｗｔ％の炭素含有量を有する鋼で形成してもよい。主ワイヤを実質的に０．４３ｗｔ％の炭素含有量を有する鋼で形成してもよい。主ワイヤを実質的に０．３８ｗｔ％の炭素含有量を有する鋼で形成してもよい。
【００１４】
ワイヤストランドは、主ワイヤの周囲に配置された複数のワイヤを含んでいてもよい、第１層を含んでいてもよい。第１層は６本のワイヤを含んでいてもよい。
【００１５】
第１層は実質的に０．０３ｗｔ％から実質的に０．３ｗｔ％まで、好適には実質的に０．０５ｗｔ％から実質的に０．３ｗｔ％まで、望ましくは実質的に０．０５ｗｔ％から実質的に０．２ｗｔ％まで、より望ましくは実質的に０．１５ｗｔ％から実質的に０．２ｗｔ％までの範囲の炭素含有量を有する鋼で形成された複数のワイヤを含んでいてもよい。第１層は、実質的に０．１５ｗｔ％から実質的に０．３ｗｔ％まで、より望ましくは実質的に０．２ｗｔ％から実質的に０．３ｗｔ％までの範囲の炭素含有量を有する鋼で形成された複数のワイヤを含んでいてもよい。
【００１６】
第１層は実質的に０．１６ｗｔ％から実質的に０．２ｗｔ％までの範囲の炭素含有量を有する鋼で形成された複数のワイヤを含んでいてもよい。第１層は実質的に０．１８ｗｔ％の炭素含有量を有する鋼で形成された複数のワイヤを含んでいてもよい。
【００１７】
ワイヤストランドは、第１層の周囲に配置された複数のワイヤを含んでいてもよい、第２層を含んでいてもよい。第２層は１２本のワイヤを含んでいてもよい。
【００１８】
第２層は実質的に０．０３ｗｔ％から実質的に０．３ｗｔ％まで、望ましくは実質的に０．０５ｗｔ％から実質的に０．３ｗｔ％まで、望ましくは実質的に０．０５ｗｔ％から実質的に０．１５ｗｔ％までの範囲の炭素含有量を有する鋼で形成された複数のワイヤを含んでいてもよい。
【００１９】
好適には、第２層は実質的に０．０３ｗｔ％から実質的に０．１５ｗｔ％まで、より望ましくは実質的に０．０３ｗｔ％から実質的に０．０８ｗｔ％までの範囲の炭素含有量を有する鋼で形成された複数のワイヤを含んでいてもよい。第２層は実質的に０．０３ｗｔ％から実質的に０．１５ｗｔ％まで、望ましくは実質的に０．０５ｗｔ％から実質的に０．１５ｗｔ％までの範囲の炭素含有量を有するワイヤを含んでいてもよい。あるいは、第２層は実質的に０．１５ｗｔ％から実質的に０．３ｗｔ％までの範囲の炭素含有量を有するワイヤを含んでいてもよい。
【００２０】
第２層は実質的に０．０３ｗｔ％から実質的に０．０８ｗｔ％までの範囲の炭素含有量を有するワイヤを含んでいてもよい。第２層は実質的に０．０６ｗｔ％の炭素含有量を有するワイヤを含んでいてもよい。
【００２１】
主ワイヤは実質的に０．３５ｗｔ％から実質的に０．４ｗｔ％までの範囲の炭素含有量を有していてもよい。
【００２２】
あるいは、第１層は実質的に０．０３ｗｔ％から実質的に０．３ｗｔ％まで、望ましくは実質的に０．０５ｗｔ％から実質的に０．３ｗｔ％まで、より望ましくは実質的に０．０５ｗｔ％から実質的に０．１５ｗｔ％までの範囲の炭素含有量を有する鋼で形成された複数のワイヤを含んでいてもよい。
【００２３】
第１層は実質的に０．０３ｗｔ％から実質的に０．１５ｗｔ％まで、より望ましくは実質的に０．０３ｗｔ％から実質的に０．０８ｗｔ％までの範囲の炭素含有量を有する鋼で形成された複数のワイヤを含んでいてもよい。第１層は実質的に０．０３ｗｔ％から実質的に０．１５ｗｔ％まで、望ましくは実質的に０．０５ｗｔ％から実質的に０．１５ｗｔ％までの範囲の炭素含有量を有するワイヤを含んでいてもよい。
【００２４】
第１層は実質的に０．０３ｗｔ％から実質的に０．０８ｗｔ％までの範囲の炭素含有量を有するワイヤを含んでいてもよい。第１層は実質的に０．０６ｗｔ％の炭素含有量を有するワイヤを含んでいてもよい。
【００２５】
第２層は実質的に０．０３ｗｔ％から実質的に０．３ｗｔ％まで、好適には実質的に０．０５ｗｔ％から実質的に０．３ｗｔ％まで、望ましくは実質的に０．０５ｗｔ％から実質的に０．２ｗｔ％まで、より望ましくは実質的に０．１５ｗｔ％から実質的に０．２ｗｔ％までの範囲の炭素含有量を有する鋼で形成された複数のワイヤを含んでいてもよい。第２層は実質的に０．１５ｗｔ％から実質的に０．３ｗｔ％まで、より望ましくは実質的に０．２ｗｔ％から実質的に０．３ｗｔ％までの範囲の炭素含有量を有する鋼で形成された複数のワイヤを含んでいてもよい。
【００２６】
第２層は実質的に０．１６ｗｔ％から実質的に０．２ｗｔ％までの範囲の炭素含有量を有する鋼で形成された複数のワイヤを含んでいてもよい。第２層は実質的に０．１８ｗｔ％の炭素含有量を有する鋼で形成された複数のワイヤを含んでいてもよい。
【００２７】
必要ならば、第１および／または第２層を形成するいくつかのワイヤを、比較的高炭素を有する鋼で形成し、他のワイヤを比較的低炭素含有量を有する鋼で形成してもよい。比較的高炭素含有量を有するワイヤは、実質的に０．１５ｗｔ％から実質的に０．３ｗｔ％まで、望ましくは実質的に０．１８ｗｔ％から実質的に０．２ｗｔ％までの範囲で炭素を含有してもよい。比較的低炭素含有量を有するワイヤは、実質的に０．０３ｗｔ％から実質的に０．０８ｗｔ％まで、望ましくは実質的に０．０６ｗｔ％から０．０８ｗｔ％までの範囲の炭素を含有してもよい。
【００２８】
比較的高炭素含有量を有する鋼で形成されたワイヤを、比較的低炭素含有量を有する鋼で形成されたワイヤと交互の関係にある関連する層中に配置してもよい。
【００２９】
あるいは、第２層は、実質的に０．４ｗｔ％から実質的に０．８ｗｔ％まで、望ましくは実質的に０．４５ｗｔ％から実質的に０．７５ｗｔ％まで、より望ましくは実質的に０．５ｗｔ％から実質的に０．７ｗｔ％までの範囲の炭素含有量を有する鋼で形成された複数のワイヤを含んでいてもよい。第２層は実質的に０．５５ｗｔ％から実質的に０．６５ｗｔ％までの範囲の炭素含有量を有する鋼で形成された複数のワイヤを含んでいてもよい。
【００３０】
あるいは、主ワイヤは実質的に０．４５ｗｔ％から実質的に０．５５ｗｔ％までの範囲の炭素含有量を有していてもよい。
【００３１】
第１の実施形態において、第１層は実質的に０．０３ｗｔ％から実質的に０．３ｗｔ％まで、望ましくは実質的に０．０５ｗｔ％から実質的に０．２ｗｔ％まで、より望ましくは実質的に０．１５ｗｔ％から実質的に０．２ｗｔ％までの範囲の炭素含有量を有する鋼で形成された複数のワイヤを含んでいてもよい。第１層は実質的に０．１５ｗｔ％から実質的に０．３ｗｔ％までの範囲の炭素含有量を有する鋼で形成された複数のワイヤを含んでいてもよい。
【００３２】
第１の実施形態において、第１層は実質的に０．１６ｗｔ％から実質的に０．２ｗｔ％までの範囲の炭素含有量を有する鋼で形成された複数のワイヤを含んでいてもよい。第１層は実質的に０．１８ｗｔ％の炭素含有量を有する鋼で形成された複数のワイヤを含んでいてもよい。
【００３３】
第１の実施形態において、第２層は実質的に０．０３ｗｔ％から実質的に０．３ｗｔ％まで、望ましくは実質的に０．０３ｗｔ％から実質的に０．１５ｗｔ％まで、より望ましくは実質的に０．０３ｗｔ％から実質的に０．０８ｗｔ％までの範囲の炭素含有量を有する鋼で形成された複数のワイヤを含んでいてもよい。第２層は実質的に０．０３ｗｔ％から実質的に０．１５ｗｔ％まで、望ましくは実質的に０．０５ｗｔ％から実質的に０．１５ｗｔ％までの範囲の炭素含有量を有するワイヤを含んでいてもよい。あるいは、第２層は実質的に０．１５ｗｔ％から実質的に０．３ｗｔ％までの範囲の炭素含有量を有するワイヤを含んでいてもよい。
【００３４】
第１の実施形態において、第２層は実質的に０．０３ｗｔ％から実質的に０．０８ｗｔ％までの範囲の炭素含有量を有するワイヤを含んでいてもよい。第２層は実質的に０．０６ｗｔ％の炭素含有量を有するワイヤを含んでいてもよい。
【００３５】
第１の実施形態において、主ワイヤは実質的に０．３５ｗｔ％から実質的に０．４ｗｔ％までの範囲の炭素含有量を有していてもよい。
【００３６】
第２の実施形態において、第１層は実質的に０．０３ｗｔ％から実質的に０．３ｗｔ％まで、望ましくは実質的に０．０３ｗｔ％から実質的に０．１５ｗｔ％まで、より望ましくは実質的に０．０３ｗｔ％から実質的に０．０８ｗｔ％までの範囲の炭素含有量を有する鋼で形成された複数のワイヤを含んでいてもよい。第１層は実質的に０．０３ｗｔ％から実質的に０．１５ｗｔ％まで、望ましくは実質的に０．０５ｗｔ％から実質的に０．１５ｗｔ％までの範囲の炭素含有量を有するワイヤを含んでいてもよい。
【００３７】
第２の実施形態において、第１層は実質的に０．０３ｗｔ％から実質的に０．０８ｗｔ％までの範囲の炭素含有量を有するワイヤを含んでいてもよい。第１層は実質的に０．０６ｗｔ％の炭素含有量を有するワイヤを含んでいてもよい。
【００３８】
第２の実施形態において、第２層は実質的に０．０３ｗｔ％から実質的に０．３ｗｔ％まで、望ましくは実質的に０．０５ｗｔ％から実質的に０．２ｗｔ％まで、より望ましくは実質的に０．１５ｗｔ％から実質的に０．２ｗｔ％までの範囲の炭素含有量を有する鋼で形成された複数のワイヤを含んでいてもよい。第２層は実質的に０．１５ｗｔ％から実質的に０．３ｗｔ％までの範囲の炭素含有量を有する鋼で形成された複数のワイヤを含んでいてもよい。
【００３９】
第２の実施形態において、第２層は実質的に０．１６ｗｔ％から実質的に０．２ｗｔ％までの範囲の炭素含有量を有する鋼で形成された複数のワイヤを含んでいてもよい。第２層は実質的に０．１８ｗｔ％の炭素含有量を有する鋼で形成された複数のワイヤを含んでいてもよい。
【００４０】
第２の実施形態において、主ワイヤは実質的に０．３５ｗｔ％から実質的に０．４ｗｔ％までの範囲の炭素含有量を有していてもよい。
【００４１】
第３の実施形態において、第１層は実質的に０．０３ｗｔ％から実質的に０．３ｗｔ％まで、望ましくは実質的に０．０５ｗｔ％から実質的に０．２ｗｔ％まで、より望ましくは実質的に０．１５ｗｔ％から実質的に０．２ｗｔ％までの範囲の炭素含有量を有する鋼で形成された複数のワイヤを含んでいてもよい。第１層は実質的に０．１５ｗｔ％から実質的に０．３ｗｔ％までの範囲の炭素含有量を有する鋼で形成された複数のワイヤを含んでいてもよい。
【００４２】
第３の実施形態において、第１層は実質的に０．１６ｗｔ％から実質的に０．２ｗｔ％までの範囲の炭素含有量を有する鋼で形成された複数のワイヤを含んでいてもよい。第１層は実質的に０．１８ｗｔ％の炭素含有量を有する鋼で形成された複数のワイヤを含んでいてもよい。
【００４３】
第３の実施形態において、第２層は実質的に０．０３ｗｔ％から実質的に０．３ｗｔ％まで、望ましくは実質的に０．０５ｗｔ％から実質的に０．２ｗｔ％まで、より望ましくは実質的に０．１５ｗｔ％から実質的に０．２ｗｔ％までの範囲の炭素含有量を有する鋼で形成された複数のワイヤを含んでいてもよい。第２層は実質的に０．１５ｗｔ％から実質的に０．３ｗｔ％までの範囲の炭素含有量を有する鋼で形成された複数のワイヤを含んでいてもよい。
【００４４】
第３の実施形態において、第２層は実質的に０．１６ｗｔ％から実質的に０．２ｗｔ％までの範囲の炭素含有量を有する鋼で形成された複数のワイヤを含んでいてもよい。第２層は実質的に０．１８ｗｔ％の炭素含有量を有する鋼で形成された複数のワイヤを含んでいてもよい。
【００４５】
第３の実施形態において、主ワイヤは実質的に０．３５ｗｔ％から実質的に０．４ｗｔ％までの範囲の炭素含有量を有していてもよい。
【００４６】
第４の実施形態において、第１層は実質的に０．０３ｗｔ％から実質的に０．３ｗｔ％まで、望ましくは実質的に０．０５ｗｔ％から実質的に０．２ｗｔ％まで、より望ましくは実質的に０．１５ｗｔ％から実質的に０．２ｗｔ％までの範囲の炭素含有量を有する鋼で形成された複数のワイヤを含んでいてもよい。第１層は実質的に０．１５ｗｔ％から実質的に０．３ｗｔ％までの範囲の炭素含有量を有する鋼で形成された複数のワイヤを含んでいてもよい。
【００４７】
第４の実施形態において、第１層は実質的に０．１６ｗｔ％から実質的に０．２ｗｔ％までの範囲の炭素含有量を有する鋼で形成された複数のワイヤを含んでいてもよい。第１層は実質的に０．１８ｗｔ％の炭素含有量を有する鋼で形成された複数のワイヤを含んでいてもよい。
【００４８】
第４の実施形態において、第２層は実質的に０．４ｗｔ％から実質的に０．８ｗｔ％まで、望ましくは実質的に０．４５ｗｔ％から実質的に０．７５ｗｔ％まで、より望ましくは実質的に０．５ｗｔ％から実質的に０．７ｗｔ％までの範囲の炭素含有量を有する鋼で形成された複数のワイヤを含んでいてもよい。第２層は実質的に０．５５ｗｔ％から実質的に０．６５ｗｔ％までの範囲の炭素含有量を有する鋼で形成された複数のワイヤを含んでいてもよい。
【００４９】
第４の実施形態において、主ワイヤは実質的に０．４５ｗｔ％から実質的に０．５５ｗｔ％までの範囲の炭素含有量を有していてもよい。
【００５０】
ワイヤストランドは、１×７のワイヤストランド、１×１９のワイヤストランドまたは１×３７のワイヤストランドであってもよい。
【００５１】
本発明の別の態様によれば、中央の主ワイヤと主ワイヤの周囲の複数の層中に配置された複数のワイヤとを含み、前記中央の主ワイヤは実質的に０．３ｗｔ％から実質的に０．６ｗｔ％までの範囲の炭素含有量を有する鋼で形成されており、前記主ワイヤの周囲の第１層と、前記第１層の周囲の第２層とを有し、前記第１層は実質的に０．０３ｗｔ％から実質的に０．３ｗｔ％までの範囲の炭素含有量を有する鋼で形成された複数のワイヤを含み、前記第２層は実質的に０．０３ｗｔ％から実質的に０．３ｗｔ％までの範囲の炭素含有量を有する鋼で形成された複数のワイヤを含む、ワイヤストランドが提供される。
【００５２】
第１および第２の実施形態において、前記第１層のワイヤを形成している銅の炭素含有量は前記第１層のすべてのワイヤについて同じであってもよい。
【００５３】
あるいは、第１層の少なくとも１つのワイヤを形成している鋼の炭素含有量は第１層の他のワイヤを形成している鋼の炭素含有量と異なっていてもよい。必要ならば、第１および第２の実施形態において、第１層のワイヤのいくつかを形成している鋼の炭素含有量は第１層の他のワイヤを形成している鋼の炭素含有量と異なっていてもよい。第１層のワイヤは異なる炭素含有量を有するワイヤを互いに対して交互になるように配置してもよい。
【００５４】
前記第２層のワイヤを形成している鋼の炭素含有量は第２層のすべてのワイヤについて同じであってもよい。
【００５５】
あるいは、第２層の少なくとも１つのワイヤを形成している鋼の炭素含有量は第２層の他のワイヤを形成している鋼の炭素含有量と異なっていてもよい。
【００５６】
必要ならば、第２層のワイヤのいくつかを形成している鋼の炭素含有量は第２層の他のワイヤを形成している鋼の炭素含有量と異なっていてもよい。第２層のワイヤは異なる炭素含有量を有するワイヤが互いに対して交互になるように配置されていてもよい。
【００５７】
一実施形態において、第１および第２層は実質的に０．０５ｗｔ％から実質的に０．３ｗｔ％までの範囲の炭素含有量を有する鋼で形成してもよい。
【００５８】
別の実施形態において、第１層は実質的に０．１５ｗｔ％から０．３ｗｔ％まで、望ましくは実質的に０．１６ｗｔ％から実質的に０．２ｗｔ％までの範囲、より望ましくは実質的に０．１８ｗｔ％の炭素含有量を有する鋼で形成されたワイヤを含んでいてもよく、第２層は実質的に０．０３ｗｔ％から０．１５ｗｔ％まで、望ましくは実質的に０．０３ｗｔ％から実質的に０．０８ｗｔ％までの範囲、より望ましくは実質的に０．０６ｗｔ％の炭素含有量を有する銅で形成されたワイヤを含んでいてもよい。
【００５９】
第１層は主ワイヤに対して実質的に同心的であってもよい。第１層は中間層を構成していてもよい。第１層のワイヤは支持および／または柔軟性をワイヤストランドに与える材料で形成してもよい。
【００６０】
第２層は第１層に対して実質的に同心的であってもよい。第２層は外層を構成していてもよい。第２層のワイヤは支持および／または柔軟性をワイヤストランドに与える材料で形成してもよい。
【００６１】
必要ならば、第３および第４の実施形態において、ワイヤストランドは第３層を含んでいてもよく、これは実質的に０．０３ｗｔ％から実質的に０．３ｗｔ％までの範囲の炭素含有量を有する鋼で形成された第３のワイヤを含んでいてもよい。第３層は１８本の第３のワイヤを含んでいてもよい。
【００６２】
第３層は実質的に０．０３ｗｔ％から実質的に０．１５ｗｔ％までの範囲の炭素含有量を有する鋼で形成されたワイヤを含んでいてもよい。あるいは、第３層は実質的に０．１５ｗｔ％から実質的に０．３ｗｔ％までの範囲の炭素含有量を有する鋼で形成された第３のワイヤを含んでいてもよい。
【００６３】
第３層のワイヤを形成している鋼の炭素含有量は第３層のすべてのワイヤについて同じであってもよい。あるいは、第３層の少なくとも１つのワイヤを形成している鋼の炭素含有量は第３層の他のワイヤを形成している鋼の炭素含有量と異なっていてもよい。
【００６４】
一実施形態において、すべてのワイヤは炭素鋼で形成してもよい。この実施形態において、主ワイヤは高炭素鋼で形成されていてもよく、第１層のワイヤは中炭素鋼または低炭素鋼で形成されていてもよく、第２層のワイヤは中炭素鋼または低炭素鋼で形成されていてもよい。
【００６５】
各々のワイヤを形成している鋼は、他の元素、たとえばマンガン、リン、硫黄、ケイ素、クロム、モリブデン、ニッケル、銅の１つ以上を含有していてもよい。前述の他の元素の各々の量は当業者によって適宜選択されるであろう。
【００６６】
主ワイヤは実質的に０．２ｍｍから実質的に２．０３ｍｍまでの範囲、望ましくは実質的に０．２ｍｍから２ｍｍまでの範囲の直径を有していてもよい。主ワイヤの引張強度は実質的に１，６５０Ｎ／ｍｍ2ないし実質的に１，９５０Ｎ／ｍｍ2であってもよい。
【００６７】
少なくとも１つの実施形態において、第１層のワイヤの各々は実質的に０．２ｍｍから実質的に２ｍｍまでの範囲の直径を有していてもよい。第１層のワイヤの各々の引張強度は実質的に１３００Ｎ／ｍｍ2ないし実質的に１６００Ｎ／ｍｍ2であってもよい。
【００６８】
少なくとも１つの実施形態において、第２層のワイヤの各々は実質的に０．２ｍｍから実質的に２ｍｍまでの範囲の直径を有していてもよい。第２層のワイヤの各々を形成している鋼の引張強度は実質的に９５０Ｎ／ｍｍ2ないし実質的に１，２５０Ｎ／ｍｍ2であってもよい。
【００６９】
少なくとも１つの実施形態において、第１層のワイヤの各々は実質的に０．２ｍｍから実質的に２ｍｍまでの範囲の直径を有していてもよい。第１層のワイヤの各々を形成している鋼の引張強度は実質的に９５０Ｎ／ｍｍ2ないし実質的に１，２５０Ｎ／ｍｍ2であってもよい。
【００７０】
少なくとも１つの実施形態において、第２層のワイヤの各々は実質的に０．２ｍｍから実質的に２ｍｍまでの範囲の直径を有していてもよい。第２層のワイヤの各々の引張強度は実質的に１３００Ｎ／ｍｍ2ないし実質的に１６００Ｎ／ｍｍ2であってもよい。
【００７１】
少なくとも１つの実施形態において、第１および第２層のワイヤの各々は実質的に０．２ｍｍから実質的に２ｍｍまでの範囲の直径を有していてもよい。第１および第２層のワイヤの各々の引張強度は実質的に１３００Ｎ／ｍｍ2ないし実質的に１６００Ｎ／ｍｍ2であってもよい。
【００７２】
少なくとも１つの実施形態において、第３層のワイヤの各々は実質的に０．２ｍｍから実質的に２ｍｍまでの範囲の直径を有していてもよい。第３層のワイヤの各々を形成している鋼の引張強度は実質的に９５０Ｎ／ｍｍ2ないし実質的に１，２５０Ｎ／ｍｍ2であってもよい。
【００７３】
少なくとも１つの実施形態において、ワイヤストランドが第３層を含む場合、第１および第２層のワイヤの各々は実質的に０．２ｍｍから実質的に２ｍｍまでの範囲の直径を有していてもよい。第１および第２層のワイヤの各々を形成している鋼の引張強度は実質的に９５０Ｎ／ｍｍ2ないし実質的に１，２５０Ｎ／ｍｍ2であってもよい。
【００７４】
少なくとも１つの実施形態において、第３層のワイヤの各々は実質的に０．２ｍｍから実質的に２ｍｍまでの範囲の直径を有していてもよい。第３層のワイヤの各々の引張強度は実質的に１，３００Ｎ／ｍｍ2ないし実質的に１，６００Ｎ／ｍｍ2であってもよい。
【００７５】
ワイヤストランドのワイヤの１つ、いくつかまたは各々はたとえば亜鉛でメッキすることによってコーティングされていてもよく、これは実質的に１５ｇ／ｍ2の量であってもよい。少なくとも１つの実施形態において、ワイヤの１つ、いくつかまたは各々はたとえば亜鉛アルミニウムコーティングでメッキすることによってコーティングされていてもよい。
【００７６】
ワイヤの１つ、いくつかまたは各々はプラスチック材料でコーティングされていてもよい。一実施形態において、第２層のワイヤの１つはプラスチック材料でコーティングされていてもよい。これは、本明細書に記載した実施形態の１つにおいて、ワイヤストランドの起点を使用者に特定させるインジケーターを与えるという利点を与える。
【００７７】
別の実施形態において、第２層のワイヤストランドの各々はプラスチック材料でコーティングされていてもよい。これは、本明細書に記載した実施形態において、ワイヤストランドを腐食から保護するという利点を与える。
【００７８】
さらなる実施形態において、ワイヤストランドのワイヤの各々はプラスチック材料でコーティングされていてもよい。これは、本明細書に記載した実施形態において、すべてのワイヤを個々に腐食から保護するという利点を与える。
【００７９】
プラスチック材料はポリ塩化ビニル（ＰＶＣ）、ポリプロピレンまたはナイロンを含んでいてもよい。
【００８０】
ここで、添付の図面を参照し、単なる例として本発明の実施形態を記載する。
【図面の簡単な説明】
【００８１】
【図１】図１は１×１９のワイヤストランドの端面図を示す。
【図２】図２は１×１９のワイヤストランドのさらなる実施形態の端面図を示す。
【図３】図３は１×１９のワイヤストランドの別の実施形態の端面図を示す。
【図４】図４は１×１９のワイヤストランドのまた別の実施形態の端面図を示す。
【００８２】
図１は、１×１９のワイヤストランド１０の端面図を示し、これは、主ワイヤ１２の形態の中央コアワイヤと、複数のワイヤ１６を含む第１層（または中間層）１４と、複数のワイヤ２０を含む第２層（または外層）１８とを含む。
【００８３】
第１層１４は主ワイヤ１２の周囲に同心円状に配置されており、６本のワイヤ１６を含む。第２層１８は第１層１４の周囲に同心円状に配置されており、１２本のワイヤ２０を含む。
【００８４】
図に示したワイヤストランドは、主ワイヤ１２の周囲にワイヤ１６を巻き付けて第１層１４を形成し、その後に第１層１４の周囲にワイヤ２０を巻き付けて第２層１８を形成するという公知の技術によって作製することができる。
【００８５】
第１の実施形態において、主ワイヤ１２はワイヤストランド１０を補強するための補強ワイヤを構成する。第１の実施形態において、主ワイヤ１２は０．３ｗｔ％から０．６ｗｔ％までの範囲の炭素含有量を有する高炭素鋼で形成されている。
【００８６】
高炭素鋼で形成された主ワイヤ１２を具備することは、第１の実施形態において、ワイヤストランド１０が張力下にない場合に実質的に直線状の位置にあることを可能にするという利点を与える。第１層１４のワイヤ１６はワイヤストランド１０に支持および柔軟性を与え、０．１５ｗｔ％から０．３ｗｔ％までの範囲の炭素含有量を有する中炭素鋼、または０．０３ｗｔ％から０．１５ｗｔ％までの範囲の炭素含有量を有する低炭素鋼で形成することができる。
【００８７】
第２層１８のワイヤ２０もワイヤストランド１０に支持および柔軟性を与える。ワイヤ２０は０．１５ｗｔ％から０．３ｗｔ％までの範囲の炭素含有量を有する中炭素鋼、または０．０３ｗｔ％から０．１５ｗｔ％までの範囲の炭素含有量を有する低炭素鋼で形成することができる。
【００８８】
少なくとも１つの実施形態において、第１および第２層１４、１８のワイヤ１６、２０は、ワイヤストランド１０をアンカーポイントの周囲でループに変形させて、ワイヤストランド１０の末端領域をアンカーポイントに固定させる十分な柔軟性をワイヤストランド１０に付与するという利点を与える。
【００８９】
表１Ａおよび１Ｂは、本発明の実施形態に従って製造したワイヤストランドのいくつかの例について、主ワイヤ１２ならびに第１および第２層１４、１８のワイヤ１６、２０の直径の範囲、組成および特性を記述している。
【表１Ａ】
2015512001.tif 000003
【００９０】
【表１Ｂ】
2015512001.tif 000004
【００９１】
表２Ａ、２Ｂ、２．１Ａおよび２．１Ｂは、本発明のさらなる実施形態に従って製造したワイヤストランドのいくつかの例について、主ワイヤ１２ならびに第１および第２層１４、１８のワイヤ１６、２０の直径の範囲、組成および特性を記述している。
【表２Ａ】
2015512001.tif 000005
【００９２】
【表２Ｂ】
2015512001.tif 000006
【００９３】
【表２．１Ａ】
2015512001.tif 000007
【００９４】
【表２．１Ｂ】
2015512001.tif 000008
【００９５】
【表２．２Ａ】
2015512001.tif 000009
【００９６】
【表２．２Ｂ】
2015512001.tif 000010
【００９７】
表１Ａ、１Ｂ、２Ａ、２Ｂ、２．１Ａ、２．１Ｂ、２．２Ａおよび２．２Ｂに記載した各々のワイヤは亜鉛コーティングでメッキすることができる。あるいは、表１Ａ、１Ｂ、２Ａ、２Ｂ、２．１Ａ、２．１Ｂ、２．２Ａおよび２．２Ｂに記載した各々のワイヤは亜鉛アルミニウムコーティングでメッキすることができる。亜鉛コーティングおよび亜鉛アルミニウムコーティングは実質的に１５ｇ／ｍ2の量で与えられる。
【００９８】
表３Ａおよび３Ｂは、たとえば表１Ａおよび１Ｂに示したように、本発明の第１の実施形態に従って作製したワイヤストランドの具体例を示す。
【表３Ａ】
2015512001.tif 000011
【００９９】
【表３Ｂ】
2015512001.tif 000012
【０１００】
表４Ａおよび４Ｂは、たとえば表２Ａおよび２Ｂに示したように、本発明の第２の実施形態に従って作製したワイヤストランドの具体例を示す。
【表４Ａ】
2015512001.tif 000013
【０１０１】
【表４Ｂ】
2015512001.tif 000014
【０１０２】
表４．１Ａおよび４．１Ｂは、たとえば表２．１Ａおよび２．１Ｂに示したように、本発明の第３の実施形態に従って作製したワイヤストランドの具体例を示す。
【表４．１Ａ】
2015512001.tif 000015
【０１０３】
【表４．１Ｂ】
2015512001.tif 000016
【０１０４】
表４．２Ａおよび４．２Ｂは、たとえば表２．２Ａおよび２．２Ｂに示したように、本発明の第３の実施形態に従って作製したワイヤストランドの具体例を示す。
【表４．２Ａ】
2015512001.tif 000017
【０１０５】
【表４．２Ｂ】
2015512001.tif 000018
【０１０６】
本明細書に記載したワイヤストランド１０の実施形態は、たとえばＧＢ２３２２４３５Ａに記載されているように、物品を高架支持体からつるす際に使用するのに特に好適である。
【０１０７】
表５および６は、実質的に１ｍｍから実質的に１０．０３ｍｍまでの範囲の直径を有するワイヤストランド１０の形成における、異なる直径のワイヤの使用を示す。
【表５】
2015512001.tif 000019
【０１０８】
【表６】
2015512001.tif 000020
【０１０９】
図２は一般的に１１０と示したワイヤストランドのさらなる実施形態を示し、これは図１に示した実施形態の特徴のいくつかを含み、これらの特徴は図１と同じ参照番号をつけている。図２に示したワイヤの組成および直径は、表３または４において上述したものと同じでありうる。
【０１１０】
図２に示したワイヤストランド１１０は、外層１８が１２本のワイヤ２０を含み、これらのうち１つ（２０Ａと示す）が、プラスチック材料、たとえばＰＶＣ、ポリプロピレンまたはナイロンのコーティング２２を備えているという点で、図１に示した実施形態と異なる。コーティング２２は任意の好適な色、たとえば赤色でありうる。
【０１１１】
図２に示した実施形態においてワイヤ２０Ａ上にコーティング２２を具備することは、ワイヤストランド１１０の起点を容易に特定できるという利点を与える。
【０１１２】
図３は一般的に２１０と示したワイヤストランドの別の実施形態を示し、これは図１に示した実施形態の特徴のいくつかを有し、ここでも、これらは図１中と同じ参照番号で示している。図３に示したワイヤの組成および直径は、表３において上述したものと同じである。
【０１１３】
ワイヤストランド２１０は、外層１８が複数のワイヤストランド２０Ａを含み、その各々がプラスチック材料、たとえばＰＶＣ、ポリプロピレンまたはナイロンのコーティング２２でコーティングされているという点で、図１に示したワイヤストランド１０と異なる。
【０１１４】
図３に示した実施形態の第２層１８を形成しているワイヤ２０Ａ上にコーティング２２を具備することは、ワイヤ１２、１６および２０Ａのすべてを腐食から保護するという利点を与える。外層１８のワイヤ２０Ａは第１層１４および主ワイヤ１２に水が達するのを防止する防水シールを与える。
【０１１５】
一般的に３１０と示したワイヤストランドのまたさらなる実施形態を図４に示しており、これは図１に示した実施形態の特徴のいくつかを有し、これらは図１中と同じ参照番号で示している。図４に示したワイヤの組成および直径は、表３において上述したものと同じである。
【０１１６】
図４に示した実施形態において、内層は主ワイヤ１２Ａを含み、これはプラスチック材料、たとえばＰＶＣ、ポリプロピレンまたはナイロンのコーティング２２でコーティングされている。第１層１４は６本のワイヤ１６Ａを含み、その各々はプラスチック材料、たとえばＰＶＣ、ポリプロピレンまたはナイロンのコーティング２２でコーティングされている。
【０１１７】
第２層１８は１２本のワイヤ２０Ａを含み、その各々はプラスチック材料、たとえばＰＶＣ、ポリプロピレンまたはナイロンのコーティング２２でコーティングされている。
【０１１８】
ワイヤ１２Ａ、１６Ａ、２０Ａのすべての上のコーティング２２は、図４に示した実施形態において、ワイヤ１２Ａ、１６Ａ、２０Ａの各々が個々に腐食から保護されるという利点を与える。
【０１１９】
このように、３つの同心の層に配置した複数の炭素鋼ワイヤから作製したワイヤストランド１０、１１０、２１０および３１０を記載している。各々の個々の層のワイヤは互いと同じグレードの炭素鋼から形成されており、異なる層のワイヤは異なるグレードの炭素鋼から形成されている。
【０１２０】
上述した実施形態の少なくとも１つは、異なる炭素含有量のワイヤは異なる剛性を与える、すなわち、高炭素鋼で形成された主ワイヤ１２は中炭素鋼または低炭素鋼で形成されたワイヤ１６、２０より大きい剛性を有するという利点を有する。
【０１２１】
主ワイヤ１２のより大きい剛性はワイヤが直線状になる傾向を有し、より柔軟なワイヤ１６、２０はワイヤストランドをアンカーポイントの周囲でループさせて、それをアンカーポイントに固定させるという効果を有する。
【０１２２】
本発明の範囲から逸脱することなく、種々の修正をすることができる。たとえば、第３および第４の実施形態において、ワイヤストランド１０は１×３７のワイヤストランド、すなわち、主ワイヤ１２と、主ワイヤ１２の周囲に配置された６本のワイヤ１６を含む第１層１４と、第１層１４の周囲に配置された１２本のワイヤ２０を含む第２層１８と、第２層１８の周囲に配置された１８本のワイヤを含む第３層とを含んでいてもよい。
【０１２３】
以下の表７Ａは上記の表１Ａと対応するが、第３層を組み込むように修正している。
【表７Ａ】
2015512001.tif 000021
【０１２４】
表７Ａは１×３７のワイヤストランドの範囲を記載しており、すべてのワイヤ、すなわち主ワイヤ、ならびに第１、第２および第３層のワイヤは、０．４ｍｍの直径を有する。
【０１２５】
以下の表８Ａは上記の表２．１Ａに対応するが、第３層を組み込むように修正している。
【表８Ａ】
2015512001.tif 000022
【０１２６】
表８Ａは、１×３７のワイヤストランドの範囲を記載しており、主ワイヤは０．４３ｍｍの直径を有し、第１、第２および第３層のワイヤの各々は０．４ｍｍの直径を有する。
【０１２７】
表９Ａは表３．１Ａに対応するが、第３層を組み込むように修正している。
【表９Ａ】
2015512001.tif 000023
【０１２８】
表９Ａは具体的な１×３７のワイヤストランドを記載しており、主ワイヤは０．４３ｍｍの直径を有し、第１、第２および第３層のワイヤの各々は０．４ｍｍの直径を有する。
【０１２９】
表１０Ａは表４．１Ａに対応するが、第３層を組み込むように修正している。
【表１０Ａ】
2015512001.tif 000024
【０１３０】
以下の表１１および１２は上記の表５および６と対応するが、第３層を組み込むように修正している。
【表１１】
2015512001.tif 000025
【０１３１】
【表１２】
2015512001.tif 000026
【０１３２】
表１１および１２は異なる直径のワイヤを使用する１×３７のワイヤストランドの直径を示す。
【０１３３】
さらなる実施形態において、表１および３に記載されているワイヤストランドの代替物を形成することができる。この実施形態において、第２層１８は０．１６ｗｔ％から０．２ｗｔ％までの範囲、たとえば０．１８ｗｔ％の比較的高炭素含有量を有する６本のワイヤ２０を含んでいてもよい。第２層１８も０．０３ｗｔ％から０．０８ｗｔ％までの範囲、たとえば０．０６ｗｔ％の比較的低炭素含有量を有する６本のワイヤ２０を包含していてもよい。比較的高炭素含有量を有するワイヤ２０は比較的低炭素含有量を有するワイヤ２０に対して交互に、第１層１４の周囲に配置される。
【図１】
2015512001.tif 000027
【図２】
2015512001.tif 000028
【図３】
2015512001.tif 000029
【図４】
2015512001.tif 000030
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
複数のワイヤを含み、前記ワイヤは、実質的に０．３ｗｔ％から実質的に０．６ｗｔ％までの範囲の炭素含有量を有する鋼で形成された中央の主ワイヤと、前記主ワイヤの周囲に配置された第１層のワイヤであって、実質的に０．０５ｗｔ％から実質的に０．２ｗｔ％までの範囲の炭素含有量を有する鋼で形成された複数のワイヤを含む第１層のワイヤと、前記第１層の周囲に配置された第２層のワイヤであって、実質的に０．０５ｗｔ％から実質的に０．２ｗｔ％までの範囲の炭素含有量を有する鋼で形成された複数のワイヤを含む第２層のワイヤとを含むワイヤストランド。
【請求項２】
各々の層における少なくともいくつかのワイヤが、同じ層の少なくとも１つのワイヤを形成している鋼の炭素含有量と異なる炭素含有量を有する鋼で形成されている請求項１に記載のワイヤストランド。
【請求項３】
各々の層におけるワイヤは、同じ層における他のワイヤを形成している鋼の炭素含有量と実質的に同じ炭素含有量を有する鋼で形成されている請求項１に記載のワイヤストランド。
【請求項４】
前記主ワイヤは実質的に０．３５ｗｔ％から実質的に０．６ｗｔ％までの範囲の炭素含有量を有する鋼で形成されている請求項１から３のいずれかに記載のワイヤストランド。
【請求項５】
前記主ワイヤは実質的に０．４ｗｔ％から実質的に０．６ｗｔ％までの範囲の炭素含有量を有する鋼で形成されている請求項１から４のいずれかに記載のワイヤストランド。
【請求項６】
前記主ワイヤは実質的に０．４５ｗｔ％から実質的に０．５５ｗｔ％までの範囲の炭素含有量を有する請求項１から５のいずれかに記載のワイヤストランド。
【請求項７】
前記主ワイヤは実質的に０．３５ｗｔ％から実質的に０．４ｗｔ％までの範囲の炭素含有量を有する請求項１から５のいずれかに記載のワイヤストランド。
【請求項８】
前記第１層は実質的に０．０６ｗｔ％の炭素含有量を有する鋼で形成された複数のワイヤを含む請求項１から７のいずれかに記載のワイヤストランド。
【請求項９】
前記第１層は実質的に０．１５ｗｔ％から実質的に０．２ｗｔ％までの範囲の炭素含有量を有する鋼で形成された複数のワイヤを含む請求項１から７のいずれかに記載のワイヤストランド。
【請求項１０】
前記第１層は実質的に０．１６ｗｔ％から実質的に０．２ｗｔ％までの範囲の炭素含有量を有する鋼で形成された複数のワイヤを含む請求項１から７または９のいずれかに記載のワイヤストランド。
【請求項１１】
前記第１層は実質的に０．１８ｗｔ％の炭素含有量を有する鋼で形成された複数のワイヤを含む請求項１から７、９または１０のいずれかに記載のワイヤストランド。
【請求項１２】
前記第２層は実質的に０．１５ｗｔ％から実質的に０．２ｗｔ％までの範囲の炭素含有量を有する鋼で形成された複数のワイヤを含む請求項１から１１のいずれかに記載のワイヤストランド。
【請求項１３】
前記第２層は実質的に０．１６ｗｔ％から実質的に０．２ｗｔ％までの範囲の炭素含有量を有する鋼で形成された複数のワイヤを含む請求項１から１２のいずれかに記載のワイヤストランド。
【請求項１４】
前記第２層は実質的に０．１８ｗｔ％の炭素含有量を有する鋼で形成された複数のワイヤを含む請求項１から１３のいずれかに記載のワイヤストランド。
【請求項１５】
前記第１層のワイヤを形成している鋼の炭素含有量は、前記第１層のすべてのワイヤについて実質的に同じである請求項１から１４のいずれかに記載のワイヤストランド。
【請求項１６】
前記第２層のワイヤを形成している鋼の炭素含有量は、前記第２層のすべてのワイヤについて実質的に同じである請求項１から１５のいずれかに記載のワイヤストランド。
【請求項１７】
前記主ワイヤは実質的に０．２ｍｍから実質的に２．０３ｍｍまでの範囲の直径を有する請求項１から１６のいずれかに記載のワイヤストランド。
【請求項１８】
前記主ワイヤは実質的に０．２ｍｍから実質的に２ｍｍまでの範囲の直径を有する請求項１から１７のいずれかに記載のワイヤストランド。
【請求項１９】
前記主ワイヤの引張強度が実質的に１，６５０Ｎ／ｍｍ2ないし実質的に１，９５０Ｎ／ｍｍ2である請求項１から１８のいずれかに記載のワイヤストランド。
【請求項２０】
前記第１層の各々のワイヤは実質的に０．２ｍｍから実質的に２ｍｍまでの範囲の直径を有する請求項１から１９のいずれかに記載のワイヤストランド。
【請求項２１】
前記第１層の各々のワイヤの引張強度が実質的に９５０Ｎ／ｍｍ2ないし実質的に１，６００Ｎ／ｍｍ2である請求項１から２０のいずれかに記載のワイヤストランド。
【請求項２２】
前記第１層の各々のワイヤの引張強度が実質的に９５０Ｎ／ｍｍ2ないし実質的に１，２５０Ｎ／ｍｍ2である請求項１から２１のいずれかに記載のワイヤストランド。
【請求項２３】
前記第１層の各々のワイヤの引張強度が実質的に１３００Ｎ／ｍｍ2ないし実質的に１，６００Ｎ／ｍｍ2である請求項１から２１のいずれかに記載のワイヤストランド。
【請求項２４】
前記第２層の各々のワイヤは実質的に０．２ｍｍから実質的に２ｍｍまでの範囲の直径を有する請求項１から２３のいずれかに記載のワイヤストランド。
【請求項２５】
前記第２層の各々のワイヤの引張強度が実質的に９５０Ｎ／ｍｍ2ないし実質的に１，６００Ｎ／ｍｍ2である請求項１から２４のいずれかに記載のワイヤストランド。
【請求項２６】
前記第２層の各々のワイヤの引張強度が実質的に９５０Ｎ／ｍｍ2ないし実質的に１，２５０Ｎ／ｍｍ2である請求項１から２５のいずれかに記載のワイヤストランド。
【請求項２７】
前記第２層の各々のワイヤの引張強度が実質的に１３００Ｎ／ｍｍ2ないし実質的に１，６００Ｎ／ｍｍ2である請求項１から２５のいずれかに記載のワイヤストランド。
【請求項２８】
前記ワイヤストランドのワイヤの１つ、いくつかまたは各々が亜鉛または亜鉛アルミニウムでメッキされている請求項１から２７のいずれかに記載のワイヤストランド。
【請求項２９】
前記ワイヤの１つ、いくつかまたは各々がプラスチック材料でコーティングされている請求項１から２８のいずれかに記載のワイヤストランド。
【請求項３０】
前記プラスチック材料でコーティングされた前記第２層のうち１つのワイヤが、前記ワイヤストランドの起点を使用者に特定させるインジケーターを与える請求項２９に記載のワイヤストランド。
【手続補正２】
【補正対象書類名】明細書
【補正対象項目名】０１３３
【補正方法】変更
【補正の内容】
【０１３３】
さらなる実施形態において、表１および３に記載されているワイヤストランドの代替物を形成することができる。この実施形態において、第２層１８は０．１６ｗｔ％から０．２ｗｔ％までの範囲、たとえば０．１８ｗｔ％の比較的高炭素含有量を有する６本のワイヤ２０を含んでいてもよい。第２層１８も０．０３ｗｔ％から０．０８ｗｔ％までの範囲、たとえば０．０６ｗｔ％の比較的低炭素含有量を有する６本のワイヤ２０を包含していてもよい。比較的高炭素含有量を有するワイヤ２０は比較的低炭素含有量を有するワイヤ２０に対して交互に、第１層１４の周囲に配置される。  
以下に、本願出願の当初の特許請求の範囲に記載された発明を付記する。
［１］
複数のワイヤを含み、前記ワイヤは、少なくとも０．３ｗｔ％の炭素含有量を有する鋼で形成された中央の主ワイヤと、前記主ワイヤの周囲に配置された第１層のワイヤであって、前記第１層の各々のワイヤが前記主ワイヤの炭素含有量より少ない炭素含有量を有する鋼で形成された第１層のワイヤと、前記第１層の周囲に配置された第２層のワイヤとを含むワイヤストランド。
［２］
前記第２層の各々のワイヤは、前記第１層のワイヤの炭素含有量と実質的に同じ、またはそれより大きい炭素含有量を有する鋼で形成されている［１］に記載のワイヤストランド。
［３］
各々の層における少なくともいくつかのワイヤが、同じ層の少なくとも１つのワイヤを形成している鋼の炭素含有量と異なる炭素含有量を有する鋼で形成されている［１］または［２］に記載のワイヤストランド。
［４］
各々の層におけるワイヤは、同じ層における他のワイヤを形成している鋼の炭素含有量と実質的に同じ炭素含有量を有する鋼で形成されている［１］または［２］に記載のワイヤストランド。
［５］
前記主ワイヤは実質的に０．３ｗｔ％から実質的に０．６ｗｔ％までの範囲の炭素含有量を有する鋼で形成されている［１］から［４］のいずれかに記載のワイヤストランド。
［６］
前記主ワイヤは実質的に０．３５ｗｔ％から実質的に０．６ｗｔ％までの範囲の炭素含有量を有する鋼で形成されている［１］から［５］のいずれかに記載のワイヤストランド。
［７］
前記主ワイヤは実質的に０．４ｗｔ％から実質的に０．６ｗｔ％までの範囲の炭素含有量を有する鋼で形成されている［１］から［６］のいずれかに記載のワイヤストランド。
［８］
前記主ワイヤは実質的に０．４５ｗｔ％から実質的に０．５５ｗｔ％までの範囲の炭素含有量を有する［１］から［７］のいずれかに記載のワイヤストランド。
［９］
前記主ワイヤは実質的に０．３５ｗｔ％から実質的に０．４ｗｔ％までの範囲の炭素含有量を有する［１］から［６］のいずれかに記載のワイヤストランド。
［１０］
前記第１層は実質的に０．０３ｗｔ％から実質的に０．３ｗｔ％までの範囲の炭素含有量を有する鋼で形成された複数のワイヤを含む［１］から［９］のいずれかに記載のワイヤストランド。
［１１］
前記第１層は実質的に０．０３ｗｔ％から実質的に０．１５ｗｔ％までの範囲の炭素含有量を有する鋼で形成された複数のワイヤを含む［１］から［１０］のいずれかに記載のワイヤストランド。
［１２］
前記第１層はより望ましくは実質的に０．０３ｗｔ％から実質的に０．０８ｗｔ％までの範囲の炭素含有量を有する鋼で形成された複数のワイヤを含む［１］から［１１］のいずれかに記載のワイヤストランド。
［１３］
前記第１層は実質的に０．０６ｗｔ％の炭素含有量を有する鋼で形成された複数のワイヤを含む［１］から［１２］のいずれかに記載のワイヤストランド。
［１４］
前記第１層は実質的に０．０５ｗｔ％から実質的に０．２ｗｔ％までの範囲の炭素含有量を有する鋼で形成された複数のワイヤを含む［１］から［１０］のいずれかに記載のワイヤストランド。
［１５］
前記第１層は実質的に０．１５ｗｔ％から実質的に０．２ｗｔ％までの範囲の炭素含有量を有する鋼で形成された複数のワイヤを含む［１］から［１０］または［１４］のいずれかに記載のワイヤストランド。
［１６］
前記第１層は実質的に０．１６ｗｔ％から実質的に０．２ｗｔ％までの範囲の炭素含有量を有する鋼で形成された複数のワイヤを含む［１］から［１０］、［１４］または［１５］のいずれかに記載のワイヤストランド。
［１７］
前記第１層は実質的に０．１８ｗｔ％の炭素含有量を有する鋼で形成された複数のワイヤを含む［１］から［１０］、［１４］、［１５］または［１６］のいずれかに記載のワイヤストランド。
［１８］
前記第２層は実質的に０．０３ｗｔ％から実質的に０．３ｗｔ％までの範囲の炭素含有量を有する鋼で形成された複数のワイヤを含む［１］から［１７］のいずれかに記載のワイヤストランド。
［１９］
前記第２層は実質的に０．０５ｗｔ％から実質的に０．２ｗｔ％までの範囲の炭素含有量を有する鋼で形成された複数のワイヤを含む［１］から［１８］のいずれかに記載のワイヤストランド。
［２０］
前記第２層は実質的に０．１５ｗｔ％から実質的に０．２ｗｔ％までの範囲の炭素含有量を有する鋼で形成された複数のワイヤを含む［１］から［１９］のいずれかに記載のワイヤストランド。
［２１］
前記第２層は実質的に０．１６ｗｔ％から実質的に０．２ｗｔ％までの範囲の炭素含有量を有する鋼で形成された複数のワイヤを含む［１］から［２０］のいずれかに記載のワイヤストランド。
［２２］
前記第２層は実質的に０．１８ｗｔ％の炭素含有量を有する鋼で形成された複数のワイヤを含む［１］から［２１］のいずれかに記載のワイヤストランド。
［２３］
前記第２層は実質的に０．４ｗｔ％から実質的に０．８ｗｔ％までの範囲の炭素含有量を有する鋼で形成された複数のワイヤを含む［１］から［１７］のいずれかに記載のワイヤストランド。
［２４］
前記第２層は実質的に０．４５ｗｔ％から実質的に０．７５ｗｔ％までの範囲の炭素含有量を有する鋼で形成された複数のワイヤを含む［１］から［１７］または［２３］のいずれかに記載のワイヤストランド。
［２５］
前記第２層は実質的に０．５ｗｔ％から実質的に０．７ｗｔ％までの範囲の炭素含有量を有する鋼で形成された複数のワイヤを含む［１］から［１７］、［２３］または［２４］のいずれかに記載のワイヤストランド。
［２６］
前記第２層は実質的に０．５５ｗｔ％から実質的に０．６５ｗｔ％までの範囲の炭素含有量を有する鋼で形成された複数のワイヤを含む［１］から［１７］、［２３］、［２４］または［２５］のいずれかに記載のワイヤストランド。
［２７］
前記第２層は実質的に０．４５ｗｔ％から実質的に０．５５ｗｔ％までの範囲の炭素含有量を有する鋼で形成された複数のワイヤを含む［１］から［１７］、［２３］または［２４］のいずれかに記載のワイヤストランド。
［２８］
１×７のワイヤストランド、１×１９のワイヤストランドまたは１×３７のワイヤストランドである［１］から［２７］のいずれかに記載のワイヤストランド。
［２９］
前記第１層のワイヤを形成している鋼の炭素含有量は、前記第１層のすべてのワイヤについて実質的に同じである［１］から［２８］のいずれかに記載のワイヤストランド。
［３０］
前記第２層のワイヤを形成している鋼の炭素含有量は、前記第２層のすべてのワイヤについて実質的に同じである［１］から［２９］のいずれかに記載のワイヤストランド。
［３１］
前記主ワイヤは実質的に０．２ｍｍから実質的に２．０３ｍｍまでの範囲の直径を有する［１］から［３０］のいずれかに記載のワイヤストランド。
［３２］
前記主ワイヤは実質的に０．２ｍｍから実質的に２ｍｍまでの範囲の直径を有する［１］から［３１］のいずれかに記載のワイヤストランド。
［３３］
前記主ワイヤの引張強度が実質的に１，６５０Ｎ／ｍｍ2ないし実質的に１，９５０Ｎ／ｍｍ2である［１］から［３２］のいずれかに記載のワイヤストランド。
［３４］
前記第１層の各々のワイヤは実質的に０．２ｍｍから実質的に２ｍｍまでの範囲の直径を有する［１］から［３３］のいずれかに記載のワイヤストランド。
［３５］
前記第１層の各々のワイヤの引張強度が実質的に９５０Ｎ／ｍｍ2ないし実質的に１，６００Ｎ／ｍｍ2である［１］から［３４］のいずれかに記載のワイヤストランド。
［３６］
前記第１層の各々のワイヤの引張強度が実質的に９５０Ｎ／ｍｍ2ないし実質的に１，２５０Ｎ／ｍｍ2である［１］から［３５］のいずれかに記載のワイヤストランド。
［３７］
前記第１層の各々のワイヤの引張強度が実質的に１３００Ｎ／ｍｍ2ないし実質的に１，６００Ｎ／ｍｍ2である［１］から［３５］のいずれかに記載のワイヤストランド。
［３８］
前記第２層の各々のワイヤは実質的に０．２ｍｍから実質的に２ｍｍまでの範囲の直径を有する［１］から［３７］のいずれかに記載のワイヤストランド。
［３９］
前記第２層の各々のワイヤの引張強度が実質的に９５０Ｎ／ｍｍ2ないし実質的に１，６００Ｎ／ｍｍ2である［１］から［３８］のいずれかに記載のワイヤストランド。
［４０］
前記第２層の各々のワイヤの引張強度が実質的に９５０Ｎ／ｍｍ2ないし実質的に１，２５０Ｎ／ｍｍ2である［１］から［３９］のいずれかに記載のワイヤストランド。
［４１］
前記第２層の各々のワイヤの引張強度が実質的に１３００Ｎ／ｍｍ2ないし実質的に１，６００Ｎ／ｍｍ2である［１］から［３８］のいずれかに記載のワイヤストランド。
［４２］
前記ワイヤストランドのワイヤの１つ、いくつかまたは各々が亜鉛または亜鉛アルミニウムでメッキされている［１］から［４１］のいずれかに記載のワイヤストランド。
［４３］
前記ワイヤの１つ、いくつかまたは各々がプラスチック材料でコーティングされている［１］から［４２］のいずれかに記載のワイヤストランド。
［４４］
前記プラスチック材料でコーティングされた前記第２層のうち１つのワイヤが、前記ワイヤストランドの起点を使用者に特定させるインジケーターを与える［４３］に記載のワイヤストランド。
［４５］
添付の図面を参照して実質的に明細書に記載されているワイヤストランド。
【国際調査報告】
2015512001.tif 000031
2015512001.tif 000032
2015512001.tif 000033
2015512001.tif 000034
2015512001.tif 000035